(57)【要約】      （修正有）【課題】共重合反応の際に重合体の強度を低下させるような有機溶媒の使用を回避でき、かつ、共重合反応後に重合体の表面を改質することを回避できる、酸素透過含水性コンタクトレンズに適した組成物を提供する。【解決手段】（ｉ）一般式（Ｉ）2014153472.tif 000027（Ｒ１はアクリロイルオキシ基またはメタクリロイルオキシ基、Ｒ２は四員環〜八員環の環状炭化水素基、Ｒ３は親水性基、または１もしくは複数個の親水性基により置換された直鎖状もしくは分岐鎖状のＣ１−４アルキル基、Ｒ４はケイ素含有基、ｅは１または２）で示されるモノマー、（ｉｉ）親水性モノマー、および（ｉｉｉ）ケイ素含有モノマーを含む、酸素透過含水性コンタクトレンズ用硬化性組成物。【選択図】なし【特許請求の範囲】
【請求項１】
（ｉ）下記一般式（Ｉ）
【化１】
2014153472.tif 000025
（Ｉ）
（式中、
Ｒ１はアクリロイルオキシ基またはメタクリロイルオキシ基を表し、
Ｒ２は四員環〜八員環の環状炭化水素基を表し、
Ｒ３は親水性基、または１もしくは複数個の親水性基により置換された直鎖状もしくは分岐鎖状のＣ１−４アルキル基を表し、
Ｒ４はケイ素含有基を表し、および
ｅは１または２である）
で示されるモノマー；
（ｉｉ）親水性モノマー；および
（ｉｉｉ）ケイ素含有モノマー
を含む、酸素透過含水性コンタクトレンズ用硬化性組成物。
【請求項２】
前記Ｒ１がアクリロイルオキシ基である、請求項１に記載の硬化性組成物。
【請求項３】
前記Ｒ４が下記一般式（ＩＩ）
【化２】
2014153472.tif 000026
（ＩＩ）
（式中、
Ｒ５、Ｒ６およびＲ７はそれぞれ独立して、−ＣＨ３、−Ｃ２Ｈ５、−ＯＳｉＲ８Ｒ９Ｒ１０および−（ＯＳｉＲ８Ｒ９）ｎＲ１０からなる群から選ばれる；
ただし、Ｒ８、Ｒ９およびＲ１０はそれぞれ独立して、−ＣＨ３または−Ｃ２Ｈ５であり、ｆは０から３までの整数であり、およびｎは１から１０までの整数である）
で示されるケイ素含有基である、請求項１または２に記載の硬化性組成物。
【請求項４】
前記（ｉ）のモノマーの配合率が、ラジカル重合性モノマー成分の全重量に対して、５重量％〜７０重量％である、請求項１〜３のいずれか１項に記載の硬化性組成物。
【請求項５】
ラジカル重合性モノマー成分の全重量に対して、前記（ｉ）のモノマーの配合率が５重量％〜７０重量％であり、前記（ｉｉ）の親水性モノマーの配合率が２０重量％〜７０重量％であり、前記（ｉｉｉ）のケイ素含有モノマーの配合率が１０重量％〜６０重量％である、請求項１から４のいずれか１項に記載の硬化性組成物。
【請求項６】
ラジカル重合性モノマー成分の全重量に対して、前記（ｉ）のモノマーの配合率が１０重量％〜５０重量％であり、前記（ｉｉ）の親水性モノマーの配合率が２５重量％〜６０重量％であり、前記（ｉｉｉ）のケイ素含有モノマーの配合率が２０重量％〜５０重量％である、請求項１から４のいずれか１項に記載の硬化性組成物。
【請求項７】
前記（ｉ）のモノマーが、アクリル酸トランス−２−ヒドロキシ−トランス−５−［２−ビス−（トリメチルシロキシ）メチルシラニル−エチル］−シクロヘキシルエステルもしくはメタクリル酸トランス−２−ヒドロキシ−トランス−５−［２−ビス−（トリメチルシロキシ）メチルシラニル−エチル］−シクロヘキシルエステルまたはそれらの混合物である、請求項１から６のいずれか１項に記載の硬化性組成物。
【請求項８】
前記（ｉｉ）の親水性モノマーが、Ｎ，Ｎ−ジメチル−アクリルアミド（ＤＭＡＡ）、２−ヒドロキシエチルメタクリレート（ＨＥＭＡ）、（メタ）アクリル酸、ポリエチレングリコールモノメタクリレート、グリセロールメタクリレート、Ｎ−ビニルピロリドン（ＮＶＰ）、Ｎ−ビニル−Ｎ−メチルアセトアミド、Ｎ−ビニル−Ｎ−エチルアセトアミド、Ｎ−ビニル−Ｎ−エチルホルムアミドおよびＮ−ビニルホルムアミドからなる群から選ばれる、請求項１〜７のいずれか１項に記載の硬化性組成物。
【請求項９】
前記（ｉｉｉ）のケイ素含有モノマーが、α−モノ（メタクリルオキシメチル）−ポリジメチルシロキサン、α，ω−ジ（メタクリルオキシメチル）ポリジメチル−シロキサン、α−モノ（３−メタクリルオキシプロピル）ポリジメチルシロキサン、α，ω−ジ（３−メタクリルオキシプロピル）ポリジメチルシロキサン、α−モノ（３−メタクリルオキシブチル）ポリジメチルシロキサン、α，ω−ジ（３−メタクリルオキシブチル）−ポリジメチルシロキサン、α−モノビニルポリジメチルシロキサンおよびα，ω−ジビニルポリジメチルシロキサンからなる群から選ばれる、請求項１〜８のいずれか１項に記載の硬化性組成物。
【請求項１０】
エチレングリコールジ（メタ）アクリレート、ジエチレングリコールジ（メタ）アクリレート、トリエチレングリコールジ（メタ）アクリレート、プロピレングリコールジ（メタ）アクリレート、ジプロピレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、アリルメタクリレート、ジアリルマレート、ジアリルフマレート、ジアリルサクシネート、ジアリルフタレート、トリアリルシアヌレート、トリアリルイソシアヌレート、ジエチレングリコールビスアリルカーボネート、トリアリルホスフェート、トリアリルトリメリテート、ジアリルエーテル、Ｎ，Ｎ−ジアリルメラミンおよびジビニルベンゼンからなる群から選ばれる架橋剤モノマーをさらに含む、請求項１〜９のいずれか１項に記載の硬化性組成物。
【請求項１１】
前記架橋剤モノマーが、ラジカル重合性モノマー成分の全重量に対して、０．１重量％〜５．０重量％の量で使用される、請求項１〜１０のいずれか１項に記載の硬化性組成物。
【請求項１２】
ラジカル重合性モノマー成分の全重量に対して、２０重量％未満の量で使用される疎水性ラジカル重合性非ケイ素含有モノマーをさらに含む、請求項１〜１１のいずれか１項に記載の硬化性組成物。
【請求項１３】
前記疎水性ラジカル重合性非ケイ素含有モノマーが、メチル（メタ）アクリレート、エチル（メタ）アクリレート、プロピル（メタ）アクリレート、ｉ−プロピル（メタ）アクリレート、Ｎ−ブチル（メタ）アクリレート、ｉ−ブチル（メタ）アクリレート、ｔ−ブチル（メタ）アクリレート、２−エチルヘキシル（メタ）アクリレート、シクロヘキシル（メタ）アクリレート、イソボルニル（メタ）アクリレート、トリフルオロエチル（メタ）アクリレート、テトラフルオロプロピル（メタ）アクリレートおよびテトラフルオロペンチル（メタ）アクリレートからなる群から選ばれる、請求項１２に記載の硬化性組成物。
【請求項１４】
２，２’−アゾビス−イソブチロニトリル、１，１’−アゾビス（シクロヘキサン−１−カルボニトリル）、２，２’−アゾビス（２，４−ジメチルバレロニトリル）、２，２’−アゾビス（２−メチルブチロニトリル）、２，２’−アゾビス（４−メトキシ−２，４−ジメチル−バレロニトリル）、２，２’−アゾビスイソ酪酸ジメチルエステル、２，２’−アゾビス（２，４，４−トリメチルペンタン）、ジイソブチリルペルオキシド、ジ（３，５，５−トリメチルヘキサノイル）ペルオキシド、ジラウロイルペルオキシド、ジステアロイルペルオキシド、ジ−Ｎ−プロピルペルオキシジカーボネート、ジイソプロピルペルオキシジカーボネート、ジ（４−ｔｅｒｔ−ブチルシクロヘキシル）ペルオキシジカーボネート、ジ（２−エトキシエチル）ペルオキシジカーボネート、ジ（２−エチルヘキシル）ペルオキシジカーボネート、ジ（３−メトキシブチル）ペルオキシジカーボネート、クミルペルオキシネオデカノエート、１，１，３，３−テトラメチルブチルペルオキシネオデカノエート、１−シクロヘキシル−１−メチルエチルペルオキシネオデカノエート、ターシャリーヘキシルペルオキシネオデカノエート、ターシャリーブチルペルオキシネオデカノエート、ターシャリーヘキシルペルオキシピバレートおよびターシャリーブチルペルオキシピバレートからなる群から選ばれる重合開始剤をさらに含む、請求項１〜１３のいずれか１項に記載の硬化性組成物。
【請求項１５】
請求項１〜１４のいずれか１項に記載の硬化性組成物を共重合することにより得られる酸素透過含水性コンタクトレンズ。
【請求項１６】
請求項１〜１４のいずれか１項に記載の硬化性組成物を共重合する工程を含む、酸素透過含水性コンタクトレンズの製造方法。
【発明の詳細な説明】
【技術分野】
【０００１】
本発明は、組成物および該組成物から製造される酸素透過含水性コンタクトレンズに関する。より詳細には、本発明は、ケイ素含有部分、少なくとも１つの親水性基、環状炭化水素基およびアクリロイルオキシ基またはメタクリロイルオキシ基を分子内に有するモノマー；親水性モノマー；およびケイ素含有モノマーを含む酸素透過含水性コンタクトレンズ用組成物ならびに該組成物から得られる酸素透過含水性コンタクトレンズに関する。
【背景技術】
【０００２】
コンタクトレンズは、ハードコンタクトレンズ（以下、「ＨＣＬ」という）とソフトコンタクトレンズ（以下、「ＳＣＬ」という）とに大別される。ＨＣＬは装用感に劣るものの、優れた酸素透過性を有する。一方ＳＣＬは、柔軟性が高く装用感に優れるものの、酸素透過性が低いことから、長時間装用することで角膜が酸素欠乏状態になるという問題がある。
【０００３】
そこで近年、ＳＣＬにおいても眼に対する安全性を考慮し、酸素透過性の高いシリコーン系の素材を構成成分に有するシリコーンハイドロゲルレンズ（以下、「ＳＨＧＣＬ」という）が開発された。ＳＨＧＣＬは親水性モノマーと疎水性シリコーン含有モノマーとを混合した後、これらを共重合することによって得られる。しかし、これらのモノマーは相溶性が低いことから、均一な溶液を調整することが困難であり、さらには形成されるＳＨＧＣＬに透明性を付与することは困難であった。
【０００４】
そこで、アルコール類やケトン類などの有機溶媒を両親媒性物質として介在させることによって、親水性モノマーおよびシリコーン含有モノマーの相溶性を高める方法が開示されている（特許文献１）。
【０００５】
また、重合性シリコーン化合物にヒドロキシル基を導入することによって、親水性モノマーおよびシリコーン含有モノマーの相溶性を向上させる方法が開示されている（特許文献２）。
【０００６】
さらに、重合性シリコーン化合物および親水性モノマーの相溶化剤として、ビニルモノマーを用いる方法が開示されている（特許文献３）。
【先行技術文献】
【特許文献】
【０００７】
【特許文献１】特開平１１−２２８６４４号公報
【特許文献２】特表２００５−５１８８２６号公報
【特許文献３】特開２００９−１４９７７号公報
【発明の概要】
【発明が解決しようとする課題】
【０００８】
特許文献１において開示されている手法によって調整される溶液は透明であることから、該溶液を重合することで透明な重合体が得られる。しかし、有機溶媒を相溶化剤とする場合、重合時の連鎖移動により重合率が低下することから、得られる重合体の強度は低下するという問題がある。したがって、引用文献１において開示されている方法を利用して得られる重合体をコンタクトレンズとして使用する場合、該重合体の強度を改善する必要がある。
【０００９】
特許文献２は、分子中にヒドロキシル基を有する重合性シリコーン化合物を構成成分として配合することから、シリコーン含有モノマーと親水性モノマーとの間の相溶性は改善されており、透明な混合溶液および重合体が得られる。しかし、該重合体の表面にはシリコーン部位が配向することから、重合体表面の濡れ性が低下するという問題がある。
【００１０】
特許文献３において開示された手法は、相溶化剤として共重合性の化合物を使用していることから、得られる重合体の重合度および強度は優れている。しかし、ビニル化合物を含有するポリマーのガラス転移温度が低く、得られる重合体の表面は粘着性が生じやすくなり、かつ、撥水性が高いという問題がある。
【００１１】
したがって、引用文献２および３において開示されている方法を利用して得られる重合体は、その表面の撥水性が強く、疎水性相互作用により涙液中の脂質が付着し易くなるという問題があることから、コンタクトレンズとして適していない。そこで、このような重合体をコンタクトレンズとして使用するためには、重合体の表面を親水性に改質する処理が必要である。しかしながら、重合体の表面を改質する作業は煩雑であり、さらに重合体自体が劣化する可能性があるという問題を有している。
【００１２】
そこで本発明は、酸素透過含水性コンタクトレンズに適した重合体を製造し得る組成物を提供することを、本発明が解決しようとする課題とした。より詳しくは、本発明の目的は、共重合反応に供することにより酸素透過含水性コンタクトレンズに適した重合体を製造するための組成物であって、該共重合反応の際に重合体の強度を低下させるような有機溶媒の使用を回避でき、かつ、該共重合反応後に重合体の表面を改質することを回避できる前記組成物を提供することにある。また、このような組成物を利用して得られる酸素透過含水性コンタクトレンズを提供することを、本発明が解決しようとする第二の課題とした。
【課題を解決するための手段】
【００１３】
本発明は、酸素透過含水性コンタクトレンズに適した重合体および該重合体の構成成分を提供する。本発明の組成物は、ケイ素含有部分、少なくとも１つの親水性基、ケイ素含有部分よりも嵩高い構造を有する環状炭化水素基およびアクリロイルオキシ基またはメタクリロイルオキシ基を分子内に有するモノマー；親水性モノマー；ならびにケイ素含有モノマーを含むものであり、共重合することによって、有機溶媒の使用を回避しつつ、表面を親水性に保つ重合体を形成する。本発明者らは、（ｉ）ケイ素含有部分、少なくとも１つの親水性基、環状炭化水素基およびアクリロイルオキシ基またはメタクリロイルオキシ基を分子内に有するモノマー、（ｉｉ）親水性モノマーならびに（ｉｉｉ）ケイ素含有モノマーを含有する組成物を用いることによって、共重合反応での有機溶媒の使用を回避でき、かつ、得られた重合体の表面の改質を回避できる、酸素透過含水性コンタクトレンズに適した重合体が得られることを見出した。本発明はこのような知見に基づいて完成された発明である。
【００１４】
したがって、本発明によれば、（ｉ）下記一般式（Ｉ）
【化１】
2014153472.tif 000002
（Ｉ）
（式中、
Ｒ１はアクリロイルオキシ基またはメタクリロイルオキシ基を表し、
Ｒ２は四員環〜八員環の環状炭化水素基を表し、
Ｒ３は親水性基、または１もしくは複数個の親水性基により置換された直鎖状もしくは分岐鎖状のＣ１−４アルキル基を表し、
Ｒ４はケイ素含有基を表し、および
ｅは１または２である）
で示されるモノマー；
（ｉｉ）親水性モノマー；および
（ｉｉｉ）ケイ素含有モノマー
を含む、酸素透過含水性コンタクトレンズ用組成物が提供される。
【００１５】
好ましくは、Ｒ１はアクリロイルオキシ基である。
【００１６】
好ましくは、Ｒ４は下記一般式（ＩＩ）
【化２】
2014153472.tif 000003
（ＩＩ）
（式中、
Ｒ５、Ｒ６およびＲ７はそれぞれ独立して、−ＣＨ３、−Ｃ２Ｈ５、−ＯＳｉＲ８Ｒ９Ｒ１０および−（ＯＳｉＲ８Ｒ９）ｎＲ１０からなる群から選ばれる；
ただし、Ｒ８、Ｒ９およびＲ１０はそれぞれ独立して、−ＣＨ３または−Ｃ２Ｈ５であり、ｆは０から３までの整数、好ましくは２であり、およびｎは１から１０までの整数、好ましくは２から５までの整数である）
で示されるケイ素含有基である。
【００１７】
好ましくは、一般式（Ｉ）で示されるモノマーの配合率は、ラジカル重合性モノマー成分の全重量に対して、５重量％から７０重量％である。
【００１８】
本発明の他の実施態様によれば、本発明の組成物を共重合することにより得られる酸素透過含水性コンタクトレンズおよびその製造方法が提供される。
【００１９】
本発明の組成物を使用することによって、共重合反応において有機溶媒の使用を回避でき、かつ、重合体表面の改質を回避できることから、酸素透過含水性コンタクトレンズに適した強度および表面の濡れ性を有する重合体を得ることができる。
【００２０】
本発明の組成物は、（ｉ）ケイ素含有部分、少なくとも１つの親水性基、環状炭化水素基およびアクリロイルオキシ基またはメタクリロイルオキシ基を分子内に有するモノマー、（ｉｉ）親水性モノマーならびに（ｉｉｉ）ケイ素含有モノマーを含有することから、有機溶媒を用いることなく、均一な混合溶液として調整され得る。また、本発明の組成物を共重合反応に供することによって得られる重合体は、コンタクトレンズに適した透明性を有する。
【００２１】
さらに、本発明の組成物に含有される成分である、ケイ素含有部分、少なくとも１つの親水性基、環状炭化水素基およびアクリロイルオキシ基またはメタクリロイルオキシ基を分子内に有するモノマーは、親水性基が嵩高い環構造に導入されていることから、共重合後にはケイ素含有モノマーより優位に重合体表面に発現される。このように重合体表面に親水基が配向することによって、重合体表面はコンタクトレンズに適する良好な濡れ性を有する。さらに、表面の濡れ性が向上することによって脂質の付着を抑制することが可能となる。
【００２２】
本発明の組成物により得られる重合体は、酸素透過含水性コンタクトレンズとして利用可能である。すなわち、本発明の組成物により得られる本発明の酸素透過含水性コンタクトレンズは、従来のものと比べて、透明性、強度および表面濡れ性が優れたものである。
【発明を実施するための形態】
【００２３】
本発明の組成物は、（ｉ）ケイ素含有部分、少なくとも１つの親水性基、環状炭化水素基およびアクリロイルオキシ基またはメタクリロイルオキシ基を分子内に有するモノマー、（ｉｉ）親水性モノマーならびに（ｉｉｉ）ケイ素含有モノマーを含む。
【００２４】
ケイ素含有部分、少なくとも１つの親水性基、環状炭化水素基およびアクリロイルオキシ基またはメタクリロイルオキシ基を分子内に有するモノマーは、下記一般式（Ｉ）
【化３】
2014153472.tif 000004
（Ｉ）
（式中、
Ｒ１はアクリロイルオキシ基またはメタクリロイルオキシ基を表し、
Ｒ２は四員環〜八員環の環状炭化水素基を表し、
Ｒ３は親水性基、または１もしくは複数個の親水性基により置換された直鎖状もしくは分岐鎖状のＣ１−４アルキル基を表し、
Ｒ４はケイ素含有基を表し、および
ｅは１または２である）
で示されるモノマーである。
【００２５】
上記一般式（Ｉ）において、Ｒ１はアクリロイルオキシ基またはメタクリロイルオキシ基であり、好ましくはアクリロイルオキシ基である。アクリロイルオキシ基は別名としてアクリロキシおよびアクリレートがある。メタクリロイルオキシ基は別名としてメタクリルオキシおよびメタクリレートがある。
【００２６】
上記一般式（Ｉ）において、Ｒ２およびＲ３は共に親水性基および環状炭化水素基を形成する。したがって、一般式（Ｉ）で示されるモノマーは、親水性基および環状炭化水素基を有するモノマーであり、分子内でＲ３はＲ２に化学的に結合している。Ｒ２およびＲ３により形成される親水性基および環状炭化水素基において、Ｒ２は環状炭化水素部であり、かつ、Ｒ３は親水性部である。
【００２７】
Ｒ２とＲ３とからなる親水性環状炭化水素基において、環状炭化水素部であるＲ２がケイ素含有基であるＲ４よりも嵩高い構造を有する。本明細書で使用されているとおり、嵩高い構造は、有機基がアクリレートに結合してエステルを形成する場合に、２５°Ｃおよび圧力１．０３キログラム／ｃｍ２（一気圧）において、シクロブチルアクリレートのモル体積と同等またはそれよりも大きいモル体積を占めることを意味する。本発明の組成物を利用して得られる重合体は表面にＲ３である親水性基が発現し、重合体の表面はコンタクトレンズに適した濡れ性を有し得る。そこで、Ｒ２は、嵩高い構造を採るものとして、たとえば、４員環以上の環状炭化水素基であればよい。ただし、重合反応における立体障害を考慮した場合、Ｒ２は８員環以下であるのが好ましい。さらに本発明の組成物から得られる重合体をコンタクトレンズへ適用した際のレンズの表面の濡れ性および重合反応性の調和を考慮すると、Ｒ２は６員環の飽和環状炭化水素または６員環の不飽和環状炭化水素であるのが好ましい。
【００２８】
本発明の組成物を硬化することによって得られる重合体をコンタクトレンズへ適用した際のレンズ表面の濡れ性は、一般式（Ｉ）におけるＲ３である親水性基の数および構造に影響される。親水性基の数は、１以上であれば特に制限されないが、３以上である場合、一般式（Ｉ）のモノマーと親水性モノマーとの相溶性は向上するものの、ケイ素含有モノマーとの相溶性が低下することから、好ましい親水性基の数は１または２である。
【００２９】
また、Ｒ２とＲ３とからなる親水性環状炭化水素基において、親水性部であるＲ３の構造は、親水性基のみからなる構造である場合と、１以上の親水性基で置換された炭素数１〜４の直鎖状または分岐鎖状のアルキル基である場合とがある。Ｒ３が１以上の親水性基で置換された炭素数１〜４の直鎖状または分岐鎖状のアルキル基である場合、炭素数の増加とともに親水性が低下し、親水性モノマーとの相溶性および得られる重合体（コンタクトレンズ）表面の濡れ性が低下することから、好ましい炭素数は１または２であり、より好ましい具体例として、−ＣＨ２ＯＨ、−Ｃ２Ｈ４ＯＨが挙げられる。Ｒ３における親水性基は特に制限されないが、たとえば、ヒドロキシル基、カルボキシル基、アミノ基などが挙げられ、好ましくはヒドロキシル基または−ＮＨ２の構造を有するアミノ基である。
【００３０】
一般式（Ｉ）におけるＲ４は、ケイ素含有基であれば特に限定されないが、得られるコンタクトレンズに好適な酸素透過性を付与する１以上のＳｉ−Ｏ−Ｓｉ結合を有することが好ましい。Ｒ４の好ましい例としては、下記一般式（ＩＩ）
【化４】
2014153472.tif 000005
（ＩＩ）
（式中、
Ｒ５、Ｒ６およびＲ７はそれぞれ独立した基であり、かつ、−ＣＨ３、−Ｃ２Ｈ５、−ＯＳｉＲ８Ｒ９Ｒ１０および−（ＯＳｉＲ８Ｒ９）ｎＲ１０のいずれか一つの基を表す。
ただし、Ｒ８、Ｒ９およびＲ１０はそれぞれ独立した基であり、かつ、−ＣＨ３または−Ｃ２Ｈ５を表し、ｆは０から３までの整数であり、好ましくは２であり、および、ｎは１から１０までの整数であり、好ましくは２から５までの整数である）
で示されるケイ素含有基を含む。
【００３１】
一般式（Ｉ）で示されるモノマーとして好ましい具体例は、特に限定されるものではないが、以下の式（ＩＩＩ）および（ＩＶ）の化合物が挙げられる。
【化５】
2014153472.tif 000006
（ＩＩＩ）
【化６】
2014153472.tif 000007
（ＩＶ）
【００３２】
一実施態様において、ビス−（トリメチルシロキシ）メチルシラニル−エチル基への（メタ）アクリルオキシ基の立体化学は、シクロヘキシル基のトランス−１，３−置換である。いかなる理論にもとらわれるわけではないが、シクロヘキシル基のトランス−１，３−置換は、本発明のモノマーを含有する重合体へより多くの無作為性（エントロピー）を導入することから、自由体積が大きくなり、かつ、酸素透過性が良好になると見られている。３−（メタ）アクリルオキシ−置換（ヒドロキシシクロヘキシル）エチル基を含有するトリシロキサンの代表的かつ非限定的な例としては、アクリル酸２−ヒドロキシ−５−［２−ビス−（トリメチルシロキシ）メチルシラニル−エチル］−シクロヘキシルエステル、メタクリル酸２−ヒドロキシ−５−［２−ビス−（トリメチルシロキシ）メチルシラニル−エチル］−シクロヘキシルエステル、アクリル酸２−ヒドロキシ−３−［２−ビス−（トリメチルシロキシ）メチルシラニル−エチル］−シクロヘキシルエステル、およびメタクリル酸２−ヒドロキシ−３−［２−ビス−（トリメチルシロキシ）−メチルシラニル−エチル］−シクロヘキシルエステル、ならびにそれらの混合物が挙げられる。好ましくは、３−（メタ）アクリルオキシ−置換（ヒドロキシシクロヘキシル）エチル基を含有するトリシロキサンの代表的かつ非限定的な例としては、アクリル酸トランス−２−ヒドロキシ−トランス−５−［２−ビス−（トリメチルシロキシ）メチルシラニル−エチル］−シクロヘキシルエステル、メタクリル酸トランス−２−ヒドロキシ−トランス−５−［２−ビス−（トリメチルシロキシ）メチルシラニル−エチル］−シクロヘキシルエステル、アクリル酸トランス−２−ヒドロキシ−トランス−３−［２−ビス−（トリメチルシロキシ）−メチルシラニル−エチル］−シクロヘキシルエステルおよびメタクリル酸トランス−２−ヒドロキシ−トランス−３−［２−ビス−（トリメチルシロキシ）メチルシラニル−エチル］−シクロヘキシルエステル、ならびにそれらの混合物が挙げられる。より好ましくは、３−（メタ）アクリルオキシ−置換（ヒドロキシシクロヘキシル）エチル基を含有するトリシロキサンの代表的かつ非限定的な例としては、式（Ｖ）：
【化７】
2014153472.tif 000008
（Ｖ）
（式中、Ｒは水素またはメチルである）
の立体化学構造を有する、アクリル酸トランス−２−ヒドロキシ−トランス−５−［２−ビス−（トリメチルシロキシ）メチルシラニル−エチル］−シクロヘキシルエステルおよびメタクリル酸トランス−２−ヒドロキシ−トランス−５−［２−ビス−（トリメチルシロキシ）−メチルシラニル−エチル］−シクロヘキシルエステルが挙げられる。
【００３３】
式（Ｖ）により示されている化学構造において、（メタ）アクリルオキシ基が結合する環上の炭素原子は、環の１位（Ｃ−１）に当たる。（メタ）アクリルオキシ基は、シクロヘキサン環のアキシアル位におけるＣ−１炭素に結合する。ヒドロキシル基は、シクロヘキサン環のＣ−２炭素原子のアキシアル位を占める。ヒドロキシル基の立体化学は、（メタ）アクリルオキシ基との関係でトランスである。２−ビス−（トリメチルシロキシ）メチルシラニル−エチル基は、シクロヘキサン環のＣ−５炭素原子上のエクアトリアル位を占め、かつ、（メタ）アクリルオキシ基との関係でトランスである。
【００３４】
一実施態様において、組成物は異性体混合物である。アクリル酸トランス−２−ヒドロキシ−トランス−５−［２−ビス−（トリメチルシロキシ）メチルシラニル−エチル］−シクロヘキシルエステルの組成物は、アクリル酸トランス−２−ヒドロキシ−トランス−５−［２−ビス−（トリメチルシロキシ）メチルシラニル−エチル］−シクロヘキシルエステルおよびアクリル酸トランス−２−ヒドロキシ−シス−４−［２−ビス−（トリメチルシロキシ）メチルシラニル−エチル］−シクロヘキシルエステルの全重量に対して、好ましくは８５重量％より大きく、より好ましくは９５重量％より大きい。メタクリル酸トランス−２−ヒドロキシ−トランス−５−［２−ビス−（トリメチルシロキシ）メチルシラニル−エチル］−シクロヘキシルエステルの組成物は、メタクリル酸トランス−２−ヒドロキシ−トランス−５−［２−ビス−（トリメチルシロキシ）メチルシラニル−エチル］−シクロヘキシルエステルおよびメタクリル酸トランス−２−ヒドロキシ−シス−４−［２−ビス−（トリメチルシロキシ）メチルシラニル−エチル］−シクロヘキシルエステルの全重量に対して、好ましくは８５重量％より大きく、より好ましくは９５重量％より大きい。
【００３５】
別の一実施態様において、３−（メタ）アクリルオキシ−置換（ヒドロキシシクロヘキシル）エチル基組成物を含有するトリシロキサンは、２つの異性体の全重量に対して、４０から９９重量％までのアクリル酸トランス−２−ヒドロキシ−トランス−５−［２−ビス−（トリメチルシロキシ）メチルシラニル−エチル］−シクロヘキシルエステルおよび１から６０重量％までのアクリル酸トランス−２−ヒドロキシ−シス−４−［２−ビス−（トリメチルシロキシ）メチルシラニル−エチル］−シクロヘキシルエステル、または２つの異性体の全重量に対して、４０から９９重量％までのメタクリル酸トランス−２−ヒドロキシ−トランス−５−［２−ビス−（トリメチルシロキシ）メチルシラニル−エチル］−シクロヘキシルエステルおよび１から６０重量％までのメタクリル酸トランス−２−ヒドロキシ−シス−４−［２−ビス−（トリメチルシロキシ）メチルシラニル−エチル］−シクロヘキシルエステルを含む。
【００３６】
一般式（ＩＩＩ）または（ＩＶ）を有する３−（メタ）アクリルオキシ−置換（ヒドロキシシクロヘキシル）エチル基を含有するトリシロキサンを製造する方法は以下の工程を含む：
（ａ）ヒドロシリル化触媒の存在下で、エテニル−オキサ−ビシクロ［４．１．０］ヘプタンを１，１，１，２，３，３，３−ヘプタメチル−トリシロキサンと反応させ；
（ｂ）工程（ａ）の生成物を（メタ）アクリル酸と反応させ、オキシラン環を開環し、かつ、任意に別の触媒の存在下で、３−（メタ）アクリルオキシ−置換（ヒドロキシシクロヘキシル）エチル基を含有するトリシロキサンを得る。
【００３７】
特に好ましい３−エテニル−７−オキサ−ビシクロ［４．１．０］ヘプタンの立体化学は、Ｃ−１エクアトリアル位およびＣ−６アキシアル位で、シクロヘキシル基の１−炭素原子および６−炭素原子に結合しているオキシラン環の酸素原子を有する。これらの立体異性体は、エポキシ環上で（メタ）アクリレート求核剤のアキシアル攻撃を促進することにより、ビス−（トリメチルシロキシ）メチルシラニル−エチル基との関係で、シクロヘキシル環の（メタ）アクリルオキシ基との１，３−置換を促進する。
【００３８】
市販の３−エテニル−７−オキサ−ビシクロ［４．１．０］ヘプタンは、それぞれ４−ビニル−シクロヘキセンおよび２−ビニル−シクロヘキセンのエポキシ化によって生成される。置換度がより高い炭素−炭素の二重結合のエポキシ化は、アルケンを１つの酸素元素を付与するペルオキシド含有試薬と処理することによって達成できる。典型的なペルオキシド含有試薬としては、過酸化水素、ペルオキシカルボン酸（ｉｎ−ｓｉｔｕで生成された、または予め生成されたもの）、アルキルヒドロペルオキシドおよびジメチルジオキシランが挙げられる。より具体的には、エポキシ化剤は、過安息香酸、ｍ−クロロ過安息香酸、モノペルフタル酸および過酢酸からなる群から選ばれる。これらのエポキシ化剤は生成されたエポキシドの単離を可能にさせる。この反応は、例えば、塩素処理した炭化水素、エーテルまたはエステル等の有機溶媒で実施してもよい。代表的かつ非限定的な溶媒の例として、メチレンクロライド、クロロホルム、ジエチルエーテル、テトラヒドロフランおよび酢酸エチルが挙げられる。
【００３９】
エポキシ化反応は、３−エテニル−７−オキサ−ビシクロ［４．１．０］ヘプタンの２つの立体異性体を生成する。３−エテニル−７−オキサ−ビシクロ［４．１．０］ヘプタンの立体異性体が１，１，１，２，３，３，３−ヘプタメチル−トリシロキサンとの反応に先だって相互に分離されていることが好ましい。立体異性体は、分別蒸留、予備ガスクロマトグラフィー、予備液体クロマトグラフィーまたは他の立体異性体を分離するために一般的に使用されている方法によって分離することができる。好ましくは、立体異性体は高温かつ低大気圧、大気圧または高大気圧にて、立体異性体の混合物の分別蒸留を使用して分離される。最も好ましくは、立体異性体は、大気圧、１６５℃から１７０℃までの温度範囲にて、理論段数が２０より大きい調整カラムを用いた分別蒸留により分離される。
【００４０】
３−エテニル−７−オキサ−ビシクロ［４．１．０］ヘプタンは、Ｃ−１エクアトリアル位およびＣ−６アキシアル位でシクロヘキシル基の１および６−炭素原子に結合したオキシラン環の酸素原子を有し、かつ、エクアトリアル位でシクロヘキシル環の３−炭素原子に結合したビニル基を有するものであり、２つの立体異性体の全重量に対して、好ましくは８５重量％より多く、より好ましくは９５重量％より多い。
【００４１】
１，１，１，２，３，３，３−ヘプタメチル−トリシロキサンは種々の方法によって作製してもよく、トリメチルクロロシランおよびメチルジクロロシランを加水分解および縮合し、次いで生成物を分離し、またはシラン性シリコーン流体を用いてヘキサメチルジシロキサンを平衡化し、および分別蒸留を使用して目的物質を分離することが挙げられる。再蒸留などのさらなる精製をしばしば使用して、純度が高い１，１，１，２，３，３，３−ヘプタメチル−トリシロキサン（標準沸点１４２℃）を作製することができ、高分子量のオリゴマーやヘキサメチルジシロキサンの残留が抑えられる。
【００４２】
１，１，１，２，３，３，３−ヘプタメチル−トリシロキサンおよびエテニル−オキサ−ビシクロ［４．１．０］ヘプタンとの間のヒドロシリル化反応は、ヒドロシリル化触媒、特に貴金属のヒドロシリル化触媒の存在下で実施する。触媒としてはプラチナ、パラジウム、ルテニウム、イリジウムおよびロジウムに加えて、これらの金属を含有する化合物が挙げられる。これらの触媒は活性炭、酸化アルミニウムおよびセラミック材料等に担持してもよく、または金属塩の還元によりｉｎ  ｓｉｔｕでよく形成されるコロイド懸濁液中にあってもよい。均一触媒が好ましく、エタノール、イソプロパノールまたはオクタノール中に溶解したクロロプラチニック酸およびキシレンまたはポリジメチルシロキサン油中に溶解された、カルシュテット触媒として知られている、プラチナ（０）−１，３−ジビニル−１，１，３，３−テトラメチルジシロキサン複合体が挙げられる。
【００４３】
触媒は、ヒドロシリル化反応を誘導および完了するのに十分な量の触媒として使用する。特に、触媒の量は、金属の重量ならびに１，１，１，２，３，３，３−ヘプタメチル−トリシロキサンおよびエテニル−オキサ−ビシクロ［４．１．０］ヘプタンの全重量に対して、１から１００ｐｐｍまでの金属触媒である。ヒドロシリル化反応は、連続処理またはバッチ処理で実施してもよく、反応剤が反応槽に導入され、および混合物の温度は０℃から１８０℃まで、より具体的には２０℃から１２０℃までの範囲内に調整される。触媒を追加するとき、反応は通常７５℃から２００℃までの温度に、発熱のピークがある。反応は、窒素等の不活性雰囲気で実施することができる。
【００４４】
一般式（Ｉ）によって示されるモノマーの配合率は特に限定されるものではなく、併用する親水性モノマーおよびケイ素含有モノマーの種類によって適宜変更可能であるが、たとえば、ラジカル重合性モノマー成分の全重量に対して、５重量％〜７０重量％が好ましく、１０重量％〜５０重量％がより好ましい。本明細書で使用されているとおり、ラジカル重合性モノマー成分はフリーラジカルと反応することができる基を有する有機化合物であり、かつ、オリゴマーまたはポリマー化合物を形成する少なくとも１個のラジカル重合性モノマー成分である。一般に、フリーラジカルと反応でき、かつ、少なくとも１個のラジカル重合性モノマー成分である基は、ビニル基、アクリロイル基またはメタクリロイル基等の炭素−炭素の二重結合である。配合率が５重量％未満の場合、親水性モノマーとケイ素含有モノマーが相溶しないことから、均一な溶液が得られない可能性が高い。また、配合率が７０重量％を超えると、親水性モノマーの配合率が低下し、かつ、得られるコンタクトレンズは十分な柔軟性を有さないことから、装用感が低下する可能性が高い。
【００４５】
本発明の組成物では、得られるコンタクトレンズに所望の含水率を付与するために、親水性モノマーを構成成分として配合する。
親水性モノマーとしては、分子内にラジカル重合可能な基および親水性を示す基をそれぞれ少なくとも１以上有しているものであれば特に限定されない。
【００４６】
一実施態様において、親水性モノマーは下記一般式（ＶＩ）：
【化８】
2014153472.tif 000009
（ＶＩ）
（式中、
Ｒ１１は、下記一般式（ＶＩＩ）：
【化９】
2014153472.tif 000010
（ＶＩＩ）
（式中、Ｒ１４はそれぞれ独立して水素、メチルまたはエチルであり、Ａは−Ｏ−または−ＮＲ１４−の化学結合であり、ｈは０または１である）を有するラジカル重合性基であり；
Ｒ１２は化学結合または１から３０までの炭素原子および任意に酸素原子または窒素原子を有する有機基であり；
Ｒ１３はヒドロキシル基、−Ｎ（Ｒ１４）２基、−Ｎ（Ｒ１４）Ｃ（＝Ｏ）Ｒ１４基およびピロリドニル基からなる群から選ばれる親水性基であり；および
ｇは１または２である）
を有する有機化合物である。
【００４７】
親水性モノマーの代表的かつ非限定的な例としては、Ｎ、Ｎ−ジメチルアクリルアミド（ＤＭＡＡ）、２−ヒドロキシエチルメタクリレート（ＨＥＭＡ）、（メタ）アクリル酸、ポリエチレングリコールモノメタクリレート、グリセロールメタクリレート、Ｎ−ビニルピロリドン（ＮＶＰ）、Ｎ−ビニル−Ｎ−メチルアセトアミド、Ｎ−ビニル−Ｎ−エチルアセトアミド、Ｎ−ビニル−Ｎ−エチルホルムアミド、Ｎ−ビニルホルムアミドなどが挙げられる。これらを単独あるいは２種類以上を組み合わせて用いることができる。
【００４８】
親水性モノマーの配合率は、ラジカル重合性モノマー成分の全重量に対して、２０重量％〜７０重量％が好ましいが、より好ましくは２５重量％〜６０重量％である。配合率が２０重量％未満の場合、得られるコンタクトレンズに十分な柔軟性や含水性を付与できない可能性がある。また、配合率が７０重量％を超える場合、ケイ素含有モノマーの配合率が低下することから、得られるコンタクトレンズに十分な酸素透過性を付与することができない可能性がある。
【００４９】
本発明の組成物では、得られるコンタクトレンズに好適な酸素透過性を付与するために、ケイ素含有モノマーを構成成分として配合する。ケイ素含有モノマーとしては、分子内に少なくとも１以上のラジカル重合可能な基および少なくとも１個のケイ素−酸素−ケイ素結合を有する少なくとも１以上のケイ素含有基を有しているものであれば特に限定されない。
【００５０】
一実施態様において、ケイ素含有モノマーは一般式（ＶＩＩＩ）：
【化１０】
2014153472.tif 000011
（ＶＩＩＩ）
（式中、
Ｒ１５は水素またはメチルであり；
Ａ１ は化学結合である−Ｏ−または−ＮＲ１５−であり；
Ｒ１６は化学結合または二価の分岐鎖状もしくは直鎖状の炭素原子が１から１０まで、好ましくは１から４までであるアルキレン基であり；  
Ｒ１７は水素、炭素原子が１から１０までであるアルキル基または式（ＩＸ）：
【化１１】
2014153472.tif 000012
（ＩＸ）
（式中、
Ｒ１８は水素またはメチルであり、Ａ２は化学結合である−Ｏ−または−ＮＲ１８−であり、Ｒ１９は化学結合または二価の分岐鎖状もしくは直鎖状の炭素原子が１から１０まで、好ましくは１から４までであるアルキレン基であり、およびｑは０または１である、ただし、ｑが１である場合、Ｒ１９は化学結合ではない）
を有するラジカル重合性基であり；  
iは０または１であり、ただし、ｉが１である場合、Ｒ１６は化学結合ではない；および
ｐは２から１５０までの整数、好ましくは５から７５までの整数、より好ましくは１０から４０までの整数である）
を有するラジカル重合性化合物である。
【００５１】
ケイ素含有モノマーの代表的かつ非限定的な例は、α−モノ（メタクリロキシメチル）ポリジメチルシロキサン、α，ω−ジ（メタクリロキシメチル）ポリジメチルシロキサン、α−モノ（３−メタクリロキシプロピル）ポリジメチルシロキサン、α，ω−ジ（３−メタクリロキシプロピル）ポリジメチルシロキサン、α−モノ（３−メタクリロキシブチル）ポリジメチルシロキサン、α，ω−ジ（３−メタクリロキシブチル）ポリジメチルシロキサン、α−モノビニルポリジメチルシロキサン、α，ω−ジビニルポリジメチルシロキサンなどが挙げられるが、好ましくは、α，ω−ジ（３−メタクリロキシプロピル）ポリジメチルシロキサンである。
【００５２】
ケイ素含有モノマーの配合率は、ラジカル重合性モノマー成分の全重量に対して、１０重量％〜６０重量％が好ましいが、より好ましくは２０重量％〜５０重量％である。該配合率が１０重量％未満の場合、得られるコンタクトレンズに十分な酸素透過性が付与されない可能性があり、また、６０重量％を超えると親水性モノマーの配合率が低下することから、得られるコンタクトレンズに好適な柔軟性が付与されない可能性がある。
【００５３】
表１は、本発明の目的に従って、（ｉ）一般式（I）で示されるモノマー；（ｉｉ）親水性モノマー；および（ｉｉｉ）ケイ素含有モノマーの組み合わせの代表的かつ非限定的な例を表す：
【表１】
2014153472.tif 000013
【００５４】
本発明の組成物では、上記モノマーに加えて、得られるコンタクトレンズの機械的強度や弾性の調節を行うためにラジカル重合可能な官能基を２個以上有する架橋性モノマーを配合することができる。具体的には、架橋剤モノマーとしては（メタ）アクリレート系架橋性モノマーが挙げられる。
【００５５】
架橋剤モノマーの代表的かつ非限定的な例としては、エチレングリコールジ（メタ）アクリレート、ジエチレングリコールジ（メタ）アクリレート、トリエリチレングリコールジ（メタ）アクリレート、プロピレングリコールジ（メタ）アクリレート、ジプロピレングリコールジ（メタ）アクリレート、トリメチロールプロパントリ（メタ）アクリレート、ペンタエリスリトールトリ（メタ）アクリレート、ペンタエリスリトールテトラ（メタ）アクリレート、およびジペンタエリスリトールヘキサ（メタ）アクリレートに加えて；アリルメタクリレート、ジアリルマレート、ジアリルフマレート、ジアリルサクシネート、ジアリルフタレート、トリアリルシアヌレート、トリアリルイソシアヌレート、ジエチレングリコールビスアリルカーボネート、トリアリルホスフェート、トリアリルトリメリテート、ジアリルエーテル、Ｎ、Ｎ−ジアリルメラミンおよびジビニルベンゼン等のビニル系架橋性モノマーなどが挙げられる。
【００５６】
架橋剤モノマーの好ましい配合率は、ラジカル重合性モノマー成分の全重量に対して、０．１０重量％〜５．０重量％であるが、より好ましくは０．２０重量％〜３．０重量％である。該配合率が０．１０重量％未満の場合、得られるコンタクトレンズに十分な機械的強度が付与できない可能性があり、また、５．０重量％を超えると得られるコンタクトレンズの柔軟性が損なわれることから、装用感が悪化する可能性がある。
【００５７】
本発明の組成物では、得られるコンタクトレンズの機械的強度、形状安定性、柔軟性などの物性を調整するために、物性調整用の疎水性ラジカル重合性非ケイ素含有モノマーを配合できる。具体的には、疎水性ラジカル重合性非ケイ素含有モノマーとしては、直鎖状、分岐鎖状または環状のアルキル（メタ）アクリレート、フッ素原子含有アルキル（メタ）アクリレートなどが挙げられる。
【００５８】
疎水性ラジカル重合性非ケイ素含有モノマーの代表的かつ非限定的な例としては、メチル（メタ）アクリレート、エチル（メタ）アクリレート、プロピル（メタ）アクリレート、ｉ−プロピル（メタ）アクリレート、Ｎ−ブチル（メタ）アクリレート、ｉ−ブチル（メタ）アクリレート、ｔ−ブチル（メタ）アクリレート、２−エチルヘキシル（メタ）アクリレート、シクロヘキシル（メタ）アクリレート、イソボルニル（メタ）アクリレートが挙げられる。フッ素原子含有アルキル（メタ）アクリレートの代表的かつ非限定的な例は、トリフルオロエチル（メタ）アクリレート、テトラフルオロプロピル（メタ）アクリレート、テトラフルオロペンチル（メタ）アクリレートなどが挙げられる。これらの疎水性ラジカル重合性非ケイ素含有モノマーは、単独あるいは２種類以上を混合して用いることができる。本発明においては、トリフルオロエチル（メタ）アクリレート、テトラフルオロプロピル（メタ）アクリレートおよびテトラフルオロペンチル（メタ）アクリレートが好ましく用いられる。
【００５９】
物性調整用の疎水性ラジカル重合性非ケイ素含有モノマーモノマーの好ましい配合率は、ラジカル重合性モノマー成分の全重量に対して、２０重量％未満であるが、より好ましくは１５重量％未満である。該配合率が２０重量％以上であるとケイ素含有モノマーや親水性モノマーの配合率が不十分であることから、得られるコンタクトレンズに良好な酸素透過性や含水性を付与できない可能性がある。
【００６０】
本発明の組成物を共重合反応に供する際には、本発明の組成物に重合開始剤を添加する。重合開始剤としては、アゾ系重合開始剤が挙げられる。重合開始剤の代表的かつ非限定的な例は、２，２’−アゾビスイソブチロニトリル、１，１’−アゾビス（シクロヘキサン−１−カルボニトリル）、２，２’−アゾビス（２，４−ジメチルバレロニトリル）、２，２’−アゾビス（２−メチルブチロニトリル）、２，２’−アゾビス（４−メトキシ−２，４−ジメチルバレロニトリル）、２，２’−アゾビスイソ酪酸ジメチルエステルおよび２，２’−アゾビス（２，４，４−トリメチルペンタン）に加えて、ジイソブチリールパーオキサイド、ジ（３，５，５−トリメチルヘキサノイル）パーオキサイド、ジラウロイルパーオキサイド、ジステアロイルパーオキサイド、ジ−Ｎ−プロピルパーオキシジカーボネート、ジイソプロピルパーオキシジカーボネート、ジ（４−ターシャリーブチルシクロヘキシル）パーオキシジカーボネート、ジ（２−エトキシエチル）パーオキシジカーボネート、ジ（２−エチルヘキシル）パーオキシジカーボネート、ジ（３−メトキシブチル）パーオキシジカーボネート、クミルパーオキシネオデカノエート、１，１，３，３−テトラメチルブチルパーオキシネオデカノエート、１−シクロヘキシル−１−メチルエチルパーオキシネオデカノエート、ターシャリーヘキシルパーオキシネオデカノエート、ターシャリーブチルパーオキシネオデカノエート、ターシャリーヘキシルパーオキシピバレート、ターシャリーブチルパーオキシピバレート等の有機過酸化物系重合開始剤が挙げられる。
【００６１】
本発明の組成物の場合、重合開始剤は、７０℃〜１００℃程度で重合反応を開始することができるアゾ系の重合開始剤が好ましく、詳しくは２，２’−アゾビスイソブチロニトリルがより好ましい。また、重合開始剤の配合率は、ラジカル重合性モノマー成分の全重量である１００重量部に対して０．００１重量部〜１．０重量部が好ましく、より好ましくは０．０１重量部〜１．０重量部である。
【００６２】
本発明のコンタクトレンズは、紫外線吸収剤を配合することができる。具体的には、２−ヒドロキシ−４−（メタ）アクリロイルオキシベンゾフェノン、２−ヒドロキシ−４−（メタ）アクリロイルオキシ−５−ｔ−ブチルベンゾフェノン、２−（２’−ヒドロキシ−５’−（メタ）アクリロイルオキシエチルフェニル）−２Ｈ−ベンゾトリアゾール、２−（２’−ヒドロキシ−５’−（メタ）アクリロイルオキシエチルフェニル）−５−クロロ−２Ｈ−ベンゾトリアゾール、２−ヒドロキシ−４−メタクリロイルオキシメチル安息香酸フェニル等が挙げられ、所望の紫外線吸収能に合わせ、任意の量を配合すればよい。
【００６３】
一実施態様の組成物は以下のものを含む：
（ｉ）一般式（Ｉ）
【化１２】
2014153472.tif 000014
（Ｉ）
（式中、
Ｒ１はアクリロイルオキシ基またはメタクリロイルオキシ基を表し、
Ｒ２は四員環〜八員環の環状炭化水素基を表し、
Ｒ３は親水性基、または１もしくは複数個の親水性基により置換された直鎖状もしくは分岐鎖状のＣ１−４アルキル基を表し、
Ｒ４はケイ素含有基を表し、および
ｅは１または２である）
を有する、ケイ素含有部分、親水性基、環状炭化水素基およびアクリロイルオキシ基またはメタクリロイルオキシ基を分子内に有するモノマー、
ただし、成分（ｉ）はラジカル重合性モノマー成分の全重量に対して、５重量％から７０重量％までの量である；
（ｉｉ）ラジカル重合性モノマー成分の全重量に対して、２０重量％から７０重量％までの量である親水性モノマー；
（ｉｉｉ）ラジカル重合性モノマー成分の全重量に対して、１０重量％から６０重量％までの量であるケイ素含有モノマー；および
ラジカル重合性モノマー成分の全重量に対して、０．１重量％から５重量％までの量である架橋剤モノマー
【００６４】
別の一実施態様の組成物は以下のものを含む：
（ｉ）一般式（Ｉ）
【化１３】
2014153472.tif 000015
（Ｉ）
（式中、
Ｒ１はアクリロイルオキシ基またはメタクリロイルオキシ基を表し、
Ｒ２は四員環〜八員環の環状炭化水素基を表し、
Ｒ３は親水性基、または１もしくは複数個の親水性基により置換された直鎖状もしくは分岐鎖状のＣ１−４アルキル基を表し、
Ｒ４はケイ素含有基を表し、および
ｅは１または２である）
を有する、ケイ素含有部分、親水性基、環状炭化水素基およびアクリロイルオキシ基またはメタクリロイルオキシ基を分子内に有するモノマー、
ただし、成分（ｉ）はラジカル重合性モノマー成分の全重量に対して、１０重量％から５０重量％までの量である；
（ｉｉ）ラジカル重合性モノマー成分の全重量に対して、２５重量％から６０重量％までの量である親水性モノマー；
（ｉｉｉ）ラジカル重合性モノマー成分の全重量に対して、２０重量％から５０重量％までの量であるケイ素含有モノマー；および
ラジカル重合性モノマー成分の全重量に対して、０．２重量％から３重量％までの量である架橋剤モノマー
【００６５】
本明細書で使用されているとおり、これらの量は、ラジカル重合性モノマー成分の全重量に基づいており、成分（ｉ）、（ｉｉ）、（ｉｉｉ）ならびに、もし存在するならば、架橋剤モノマーおよび疎水性ラジカル重合性非ケイ素含有モノマーの総量であることが好ましい。
【００６６】
本発明の組成物が含有するモノマー成分を共重合せしめることによって得られる重合体は、酸素透過含水性コンタクトレンズに適している。モノマー成分を共重合させる際の時間や温度などの反応条件は、重合開始剤の種類などを指標として当業者であれば適宜設定できる。
【００６７】
本発明の組成物は、酸素透過含水性コンタクトレンズに適した組成物であるが、たとえば、以下の（１）〜（４）の態様を含む。
【００６８】
態様（１）：
（ｉ）下記一般式（Ｉ）
【化１４】
2014153472.tif 000016
（Ｉ）
（式中、
Ｒ１はアクリロイルオキシ基またはメタクリロイルオキシ基を表し、
Ｒ２は四員環〜八員環の環状炭化水素基を表し、
Ｒ３は親水性基、または１もしくは複数個の親水性基により置換された直鎖状もしくは分岐鎖状のＣ１−４アルキル基を表し、
Ｒ４は下記一般式（ＩＩ）
【化１５】
2014153472.tif 000017
（ＩＩ）
（式中、
Ｒ５、Ｒ６およびＲ７はそれぞれ独立して、−ＣＨ３、−Ｃ２Ｈ５、−ＯＳｉＲ８Ｒ９Ｒ１０および−（ＯＳｉＲ８Ｒ９）ｎＲ１０からなる群から選ばれる；
ただし、Ｒ８、Ｒ９およびＲ１０はそれぞれ独立して、−ＣＨ３または−Ｃ２Ｈ５であり、ｆは０から３までの整数であり、およびｎは１から１０までの整数である）を有するケイ素含有基を表し、および
ｅは１または２である）
で示されるモノマー；
（ｉｉ）親水性モノマー；および
（ｉｉｉ）ケイ素含有モノマー
を含む、酸素透過含水性コンタクトレンズ用硬化性組成物。
【００６９】
態様（２）：
（ｉ）下記一般式（Ｉ）
【化１６】
2014153472.tif 000018
（Ｉ）
（式中、
Ｒ１はアクリロイルオキシ基またはメタクリロイルオキシ基を表し、
Ｒ２は四員環〜八員環の環状炭化水素基を表し、
Ｒ３は親水性基、または１もしくは複数個の親水性基により置換された直鎖状もしくは分岐鎖状のＣ１−４アルキル基を表し、
Ｒ４は下記一般式（ＩＩ）
【化１７】
2014153472.tif 000019
（ＩＩ）
（式中、
Ｒ５、Ｒ６およびＲ７はそれぞれ独立して、−ＣＨ３、−Ｃ２Ｈ５、−ＯＳｉＲ８Ｒ９Ｒ１０および−（ＯＳｉＲ８Ｒ９）ｎＲ１０からなる群から選ばれる；
ただし、Ｒ８、Ｒ９およびＲ１０はそれぞれ独立して、−ＣＨ３または−Ｃ２Ｈ５であり、ｆは０から３までの整数であり、およびｎは１から１０までの整数である）を有するケイ素含有基を表し、および
ｅは１または２である）
で示されるモノマー；
（ｉｉ）親水性モノマー；および
（ｉｉｉ）ケイ素含有モノマー；ならびに
任意に架橋剤モノマー、疎水性ラジカル重合性非ケイ素含有モノマーおよび重合開始剤からなる群から選ばれる少なくとも１つの追加成分を含む硬化性組成物から得られる硬化組成物であって、
前記硬化性組成物は酸素透過性である、前記硬化組成物。
【００７０】
態様（３）：
（ｉ）下記一般式（Ｉ）
【化１８】
2014153472.tif 000020
（Ｉ）
（式中、
Ｒ１はアクリロイルオキシ基またはメタクリロイルオキシ基を表し、
Ｒ２は四員環〜八員環の環状炭化水素基を表し、
Ｒ３は親水性基、または１もしくは複数個の親水性基により置換された直鎖状もしくは分岐鎖状のＣ１−４アルキル基を表し、
Ｒ４は下記一般式（ＩＩ）
【化１９】
2014153472.tif 000021
（ＩＩ）
（式中、
Ｒ５、Ｒ６およびＲ７はそれぞれ独立して、−ＣＨ３、−Ｃ２Ｈ５、−ＯＳｉＲ８Ｒ９Ｒ１０および−（ＯＳｉＲ８Ｒ９）ｎＲ１０からなる群から選ばれる；
ただし、Ｒ８、Ｒ９およびＲ１０はそれぞれ独立して、−ＣＨ３または−Ｃ２Ｈ５であり、ｆは０から３までの整数であり、およびｎは１から１０までの整数である）を有するケイ素含有基を表し、および
ｅは１または２である）
で示されるモノマー；
（ｉｉ）親水性モノマー；および
（ｉｉｉ）ケイ素含有モノマー；ならびに
任意に架橋剤モノマー、疎水性ラジカル重合性非ケイ素含有モノマーおよび重合開始剤からなる群から選ばれる少なくとも１つの追加成分を含む硬化性組成物の反応産物を含む組成物。
【００７１】
態様（４）
（ｉ）下記一般式（Ｉ）
【化２０】
2014153472.tif 000022
（Ｉ）
（式中、
Ｒ１はアクリロイルオキシ基またはメタクリロイルオキシ基を表し、
Ｒ２は四員環〜八員環の環状炭化水素基を表し、
Ｒ３は親水性基、または１もしくは複数個の親水性基により置換された直鎖状もしくは分岐鎖状のＣ１−４アルキル基を表し、
Ｒ４は下記一般式（ＩＩ）
【化２１】
2014153472.tif 000023
（ＩＩ）
（式中、
Ｒ５、Ｒ６およびＲ７はそれぞれ独立して、−ＣＨ３、−Ｃ２Ｈ５、−ＯＳｉＲ８Ｒ９Ｒ１０および−（ＯＳｉＲ８Ｒ９）ｎＲ１０からなる群から選ばれる；
ただし、Ｒ８、Ｒ９およびＲ１０はそれぞれ独立して、−ＣＨ３または−Ｃ２Ｈ５であり、ｆは０から３までの整数であり、およびｎは１から１０までの整数である）を有するケイ素含有基を表し、および
ｅは１または２である）
で示されるモノマー；
（ｉｉ）親水性モノマー；および
（ｉｉｉ）ケイ素含有モノマー；ならびに
任意に架橋剤モノマー、疎水性ラジカル重合性非ケイ素含有モノマーおよび重合開始剤からなる群から選ばれる少なくとも１つの追加成分を含む硬化性組成物の反応産物を含む組成物であって、
前記反応産物は酸素透過性である、前記組成物。
【００７２】
本発明の酸素透過含水性コンタクトレンズは、本発明の組成物を共重合せしめることによって得られる。本発明のコンタクトレンズの製造方法としては、レンズ形状の成形型を用いて重合する方法や、チューブ状の容器中で重合した後にレンズ形状に切削、研磨する方法など公知の方法が採用できる。
【実施例】
【００７３】
以下、本発明を実施例により説明するが、本発明は、かかる実施例のみに限定されるものではない。特許請求の範囲において使用されているとおり、「を含む」およびその文法上の論理的に異なる用語はまた、たとえば、限定されるものではないが、「基本的に〜からなる」および「〜からなる」などの範囲を変化し、かつ、異ならせる表現を内在し、かつ、含む。
必要に応じ、範囲が提供されており、そしてそれらの範囲はその間にあるすべての下位の範囲を含む。このような範囲は連続もしくはマーカッシュ群または複数の群と見なされてもよく、１群または複数の群がその下限および上限によって十分に定義される異なる対の数値限定からなる。これらの範囲のバリエーションについて、当業者は想起することが期待される。科学および技術の進歩は、現在は予期されていないが、本明細書に開示された発明および特許請求の範囲に記載のある発明に変わらずに伴う同等物および代替物を可能にするであろうこともまた予期される。本明細書で参照されているすべての特許および特許出願は、本明細書と共におよび本明細書によって、それら全体について、全文が記載されているものとして、具体的に参照により援用される。
【００７４】
本発明の実施例および比較例に係るコンタクトレンズを製造するためのモノマー混合溶液を表２に示す配合率で調製した。各成分を試験管内で混合し、均一に混合した後、ポリプロピレン製の樹脂型に分注し、８０℃で６時間加温し、コンタクトレンズを得た。得られたコンタクトレンズを、エタノールで残留原料を取り除くために洗浄し、および膨潤した後、リン酸緩衝液（ｐＨ８．０）で置換した。
【００７５】
［評価方法］
実施例および比較例における原料モノマーの相溶性およびコンタクトレンズの特性を評価方法として、以下の試験手順と評価基準を採用した。
【００７６】
＜相溶性＞
各原料モノマーを順次ビーカーに量り込み、室温にて３０分攪拌静置した。目視にて混合溶液が均一であるか確認した後、分光光度計を用い光線透過率を測定した。 
（相溶性の評価基準）
〇：光線透過率９０％以上
×：混合液が均一でない。あるいは、光線透過率９０％未満
【００７７】
<表面濡れ性>
得られたコンタクトレンズを３７℃±２℃リン酸緩衝液（ｐＨ  8.0）に２４時間浸漬したのち、取り出した際の表面濡れ性を目視にて評価した。
（表面濡れ性の評価基準）
〇：水はじきが確認されない
×：水はじきが確認される
【００７８】
＜透明性＞
得られたコンタクトレンズの透明性を、分光光度計を用い光線透過率を測定し、評価した。 
（透明性の評価基準）
〇：光線透過率が９０％以上 
×：光線透過率が９０％未満
【００７９】
＜酸素透過性＞
得られたコンタクトレンズの酸素透過係数をコンタクトレンズ製造・輸入承認申請マニュアル（日本コンタクトレンズ協会）に記載の「改良電極法によるDk値測定作業手順書」に基づき測定した。好ましい酸素透過係数は、７０×１０−１１（ｃｍ２／ｓｅｃ）・（ｍｌ  Ｏ２／ｍｌ×ｍｍＨｇ）より大きく、より好ましくは８０×１０−１１（ｃｍ２／ｓｅｃ）・（ｍｌ  Ｏ２／ｍｌ×ｍｍＨｇ）より大きく、最も好ましくは９０×１０−１１（ｃｍ２／ｓｅｃ）・（ｍｌ  Ｏ２／ｍｌ×  ｍｍＨｇ）よりも大きいことである。
【００８０】
＜強度＞
得られたコンタクトレンズの強度を、「プラスチックの引っ張り試験法（ＪＩＳ  Ｋ７１１３）」に基づき、破断強度により評価した。
【００８１】
＜含水性＞
得られたコンタクトレンズの含水性を、「ハイドロゲルレンズの含水率測定（ＩＳＯ １０３３９：１９９７）」に基づき測定した。
【００８２】
（実施例１〜４、および比較例１〜３）
得られたコンタクトレンズについて評価を行った結果を表２に示す。実施例１〜４では、モノマー調製において透明な混合溶液が得られ、また該溶液を重合して得られたコンタクトレンズは、良好な透明性、強度、表面濡れ性を有しており、また、酸素透過性、含水性も良好であった。
【００８３】
比較例１では、相溶化剤を添加していないため、均一な溶液が得られず、また、コンタクトレンズを作製するに至らなかった。
【００８４】
比較例２では、相溶化剤として非重合性の有機溶媒であるターシャリーブタノールを添加したため、透明な混合溶液を得ることができたが、重合率の低下により、コンタクトレンズの強度が低下する結果となった。
【００８５】
比較例３では、相溶化剤として、分子中に環構造を有さず、かつ、主鎖に親水性基が結合した構造を有するモノマーである[トリス（トリメチルシロキシ）シリル]−１−ヒドロキシプロピルメタクリレートを配合したため、透明な混合溶液を得ることができ、また、透明で強度に優れたコンタクトレンズを得られた。しかし、配合したシリコーン化合物は、親水性部位に比し、ケイ素含有部位が嵩高い構造であることから、得られたコンタクトレンズ表面の濡れ性が低い結果となった。
【００８６】
比較例４では、相溶化剤として重合性を有するターシャリーブチルビニルエーテルを配合したため、透明な混合溶液を得ることができ、さらに透明で強度に優れたコンタクトレンズを得られた。しかしながら、配合したビニル化合物の影響により、コンタクトレンズの表面濡れ性が低い結果となった。
【００８７】
以上より、親水性モノマーおよびケイ素含有モノマーに加えて、相溶化剤として上記一般式（Ｉ）によって示されるモノマーを配合した組成物によれば、透明な混合溶液が得られ、かつ、透明であり、強度および表面濡れ性に優れた酸素透過含水性コンタクトレンズを得ることができた。
【００８８】
【表２】
2014153472.tif 000024
【００８９】
なお、表中の化合物の略称は以下のとおりである。 
ＦＭ−０７１１: モノメタクリロキシポリ（ジメチルシロキサン）（チッソ社製）  
Ｙ６：実施例５で作製したアクリル酸トランス−２−ヒドロキシ−トランス−５−［２−ビス−（トリメチルシロキシ）メチルシラニル−エチル］−シクロヘキシルエステル
ＤＭＡ：ジメチルアクリルアミド
ＮＶＰ：Ｎ-ビニルピロリドン
ＥＤ： エチレングリコールジメタクリレート
Ａ：メタクリル酸
Ｔｒｉｓ：[トリス（トリメチルシロキシ）シリル]プロピルメタクリレート
Ｔｒｉｓ−ＯＨ：[トリス（トリメチルシロキシ）シリル]-１-ヒドロキシプロピルメタクリレート
ＴＢ−ＶＥ：ターシャリーブチルビニルエーテル
Ｔｅｒｔ−Ｂｕ： ターシャリーブタノール
【００９０】
（実施例５）
実施例１〜４を作製するのに使用されたアクリル酸トランス−２−ヒドロキシ−トランス−５−［２−ビス−（トリメチルシロキシ）メチルシラニル−エチル］−シクロヘキシルエステル
【００９１】
温度調節器、加熱マントルおよびコンデンサーを備えた５００ｍＬの丸底フラスコにおいて、３−エテニル−７−オキサビシクロ［４．１．０］ヘプタン（５７．８グラム、０．４７モル）を加えた。溶液をマグネチックスターラーで攪拌し、７５℃にまで加熱した。クロロプラチニック酸（２０ｐｐｍ）を加え、次いで漏斗を用いてゆっくりと１，１，１，３，５，５，５−ヘプタメチルトリシロキサン（１００グラム、０．４５モル）を添加した。発熱は８５℃を越えないように抑えた。上記添加後、７５℃で２時間反応を続けた。得られた生成物を真空０．９トール条件下で６インチのビグリューカラムによって蒸留した。生成物である、３−［ビス−（トリメチルシロキシ）メチルシラニル−エチル］−７−オキサビシクロ［４．１．０］ヘプタンを１１０〜１２０℃で放出した。精製生成物（１５１．１グラム、収率９６％）は澄明な無色の液体であった。
【００９２】
３−［ビス−（トリメチルシロキシ）メチルシラニル−エチル］−７−オキサビシクロ［４．１．０］ヘプタン（１００グラム、０．２８８モル）、２，２，６，６−テトラメチルピペリジン−Ｎ−オキシル（０．００３４グラム）およびチタニウムテトラエトキシド（０．４４グラム）を、マグネチックスターラーを備えた３口丸底フラスコに入れた。フラスコを９０℃にまで加熱した。次いでアクリル酸（２０．８グラム、０．２８８モル）をフラスコに加えて、９０℃、大気圧で８時間にわたって攪拌した。次いで、反応したフラスコをさらに３時間、９０℃で加熱した。生成物を室温で冷却し、窒素下で保存した。ガスクロマトグラフィーおよびガスクロマトグラフィー／質量分析法による生成物の分析から、次のことが明らかになった：
０．４重量％      ３−［ビス−（トリメチルシロキシ）メチルシラニル−エチル］−７−オキサビシクロ［４．１．０］ヘプタン
４２．０重量％    アクリル酸トランス−２−ヒドロキシ−トランス−５−［２−ビス−（トリメチルシロキシ）メチルシラニル−エチル］−シクロヘキシルエステル
４．５重量％      アクリル酸シス−２−ヒドロキシ−トランス−５−［２−ビス−（トリメチルシロキシ）メチルシラニル−エチル］−シクロヘキシルエステル
４３．４重量％    アクリル酸トランス−２−ヒドロキシ−トランス−４−［２−ビス−（トリメチルシロキシ）メチルシラニル−エチル］−シクロヘキシルエステル
２．９重量％      アクリル酸シス−２−ヒドロキシ−トランス−４−［２−ビス−（トリメチルシロキシ）メチルシラニル−エチル］−シクロヘキシルエステル
０．８重量％      アクリル酸２−アクリロイルオキシ５−［ビス−（トリメチルシロキシ）メチルシラニル−エチル］−シクロヘキシルエステル
３．３重量％      アクリル酸５−［ビス−（トリメチルシロキシ）メチルシラニル−エチル］−２−（５−［ビス−（トリメチルシロキシ）メチルシラニル−エチル］−２−ヒドロキシ−シクロヘキシルオキシ）−シクロヘキシルエステルおよび関連する二量体